(57)【要約】【課題】  高い発光輝度、発光効率を示し、かつ耐久性にも優れた有機電界発光素子の提供すること。【解決手段】  一対の電極間に有機層を有する有機電界発光素子であって、該有機層が、単一のホスト材料中に他の材料がドープされた少なくとも一つの領域と、該ホスト材料を含む少なくとも一つの発光領域とを含む有機電界発光素子。特に、有機層が正孔輸送領域、発光領域、電子輸送領域の三領域を含み、該三領域を単一のホスト材料中に、正孔輸送材料、発光材料、電子輸送材料がそれぞれドープされた領域とすることにより良好な結果が得られる。【選択図】    なし【特許請求の範囲】
【請求項１】
一対の電極間に有機層を有する有機電界発光素子であって、該有機層が、単一のホスト材料中に他の材料がドープされた少なくとも一つの領域と、該ホスト材料を含む少なくとも一つの発光領域とを含むことを特徴とする有機電界発光素子。
【請求項２】
有機層が、単一のホスト材料中に正孔輸送材料がドープされた正孔輸送領域と、該ホスト材料を含む少なくとも一つの発光領域とを含むことを特徴とする請求項１に記載の有機電界発光素子。
【請求項３】
有機層が、単一のホスト材料中に正孔輸送材料がドープされた正孔輸送領域、該ホスト材料中に発光材料がドープされた発光領域、及び電子輸送領域の三領域を含み、該電子輸送領域は、該ホスト材料中に電子輸送材料がドープされた電子輸送領域、又は該ホスト材料のみからなる電子輸送領域であることを特徴とする請求項１又は２に記載の有機電界発光素子。
【請求項４】
発光領域が、励起三重項状態から発光する発光材料を含むことを特徴とする請求項１〜３のいずれかに記載の有機電界発光素子。
【請求項５】
ホスト材料が正孔と電子の両電荷輸送性であることを特徴とする請求項１〜４のいずれかに記載の有機電界発光素子。
【請求項６】
ホスト材料が金属錯体材料であることを特徴とする請求項１〜５のいずれかに記載の有機電界発光素子。
【請求項７】
ホスト材料が下記一般式（Ｉ）で表される金属錯体材料であることを特徴とする請求項１〜６のいずれかに記載の有機電界発光素子。
一般式（Ｉ）
【化１】
2005085529.tif 000037
式中、Ｘ１は、酸素原子、窒素原子、硫黄原子、炭素原子、リン原子を表し、可能な場合は置換基を有していてもよい。Ｙ１は、酸素原子、窒素原子、硫黄原子、炭素原子、リン原子を表し、可能な場合は置換基を有していてもよい。Ｘ１、Ｙ１は、それぞれ、Ｑ1で表される原子群の構成原子と共に、Ｑ１、Ｘ1、Ｙ１、Ｍ１で形成されるキレート環以外の環を形成してもよい。Ｍ１は金属イオンを表す。ｎ１は１以上の整数を表す。Ｌ１は配位子を表し、ｍ１は０以上の整数を表す。Ｑ１は、Ｘ１、Ｙ１、Ｍ１と共にキレート環を形成する原子群を表す。式中の各原子間の結合種は単結合、二重結合、三重結合、配位結合のいずれでもよい。
【請求項８】
一般式（Ｉ）で表される金属錯体材料が、下記一般式（II）で表される金属錯体材料であることを特徴とする請求項７に記載の有機電界発光素子。
一般式（II）
【化２】
2005085529.tif 000038
式中、Ｘ２は、酸素原子、窒素原子、硫黄原子、炭素原子、リン原子を表し、可能な場合は置換基を有していてもよい。Ｙ２は、酸素原子、窒素原子、硫黄原子、炭素原子、リン原子を表し、可能な場合は置換基を有していてもよい。Ｚ２１、Ｚ２２は炭素原子又は窒素原子を表し、可能な場合は置換基を有してもよい。Ｘ２とＺ２１、Ｙ２とＺ２２及びＺ２１とＺ２２は、それぞれ、Ｚ２１、Ｚ２２、Ｘ２、Ｙ２、Ｍ２で形成されるキレート環以外の環を形成してもよい。Ｍ２は金属イオンを表す。ｎ２は１以上の整数を表す。Ｌ２は配位子を表し、ｍ２は０以上の整数を表す。式中の各原子間の結合種は単結合、二重結合、三重結合、配位結合のいずれでもよい。
【請求項９】
一般式（Ｉ）で表される金属錯体材料が、下記一般式（III）で表される金属錯体材料であることを特徴とする請求項７に記載の有機電界発光素子。
一般式（III）
【化３】
2005085529.tif 000039
式中、Ｘ３は、酸素原子、窒素原子、硫黄原子、炭素原子、リン原子を表し、可能な場合は置換基を有していてもよい。Ｙ３は、酸素原子、窒素原子、硫黄原子、炭素原子、リン原子を表し、可能な場合は置換基を有していてもよい。Ｚ３１、Ｚ３２及びＺ３３は炭素原子又は窒素原子を表し、可能な場合は置換基を有してもよい。Ｘ３とＺ３１、Ｙ３とＺ３３、Ｚ３１とＺ３２及びＺ３２とＺ３２は、それぞれ、Ｚ３１、Ｚ３２、Ｚ３３、Ｘ３、Ｙ３、Ｍ３で形成されるキレート環以外の環を形成してもよい。Ｍ３は金属イオンを表す。ｎ３は１以上の整数を表す。Ｌ３は配位子を表し、ｍ３は０以上の整数を表す。式中の各原子間の結合種は単結合、二重結合、三重結合、配位結合のいずれでもよい。
【請求項１０】
一般式（Ｉ）で表される金属錯体材料が、下記一般式（IV）で表される金属錯体材料であることを特徴とする請求項７に記載の有機電界発光素子。
一般式（IV）
【化４】
2005085529.tif 000040
式中、Ｘ４は、酸素原子、窒素原子、硫黄原子、炭素原子を表し、可能な場合は置換基を有していてもよい。Ｙ４は、酸素原子、窒素原子、硫黄原子を表し、可能な場合は置換基を有していてもよい。Ｚ４１、Ｚ４２及びＺ４３は炭素原子又は窒素原子を表し、可能な場合は置換基を有していてもよい。Ｑ４１及びＱ４２は五員環又は六員環を形成するのに必要な原子群を表す。Ｍ４は金属イオンを表す。ｎ４は１以上の整数を表す。Ｌ４は配位子を表し、ｍ４は０以上の整数を表す。式中の各原子間の結合種は単結合、二重結合、三重結合、配位結合のいずれでもよい。
【請求項１１】
一般式（Ｉ）で表される金属錯体材料が、下記一般式（Ｖ）で表される金属錯体材料であることを特徴とする請求項７に記載の有機電界発光素子。
一般式（Ｖ）
【化５】
2005085529.tif 000041
式中、Ｘ５は、酸素原子、窒素原子、硫黄原子、炭素原子を表し、可能な場合は置換基を有していてもよい。Ｙ５は、酸素原子、窒素原子、硫黄原子を表し、可能な場合は置換基を有していてもよい。Ｚ５１、Ｚ５２及びＺ５３は炭素原子又は窒素原子を表し、可能な場合は置換基を有していてもよい。Ｑ５１及びＱ５２は五員環又は六員環を形成するのに必要な原子群を表す。Ｍ５は金属イオンを表す。ｎ５は１以上の整数を表す。Ｌ５は配位子を表し、ｍ５は０以上の整数を表す。式中の各原子間の結合種は単結合、二重結合、三重結合、配位結合のいずれでもよい。
【請求項１２】
一般式（Ｉ）で表される金属錯体材料が、下記一般式（VI）で表される金属錯体材料であることを特徴とする請求項７に記載の有機電界発光素子。
一般式（VI）
【化６】
2005085529.tif 000042
式中、Ｒ６１、Ｒ６２は水素原子又は置換基を表す。Ｚ６は酸素原子、硫黄原子、−Ｃ（Ｒ６３）Ｒ６４−、又は−ＮＲ６５−を表す。Ｒ６３、Ｒ６４及びＲ６５は水素原子又は置換基を表す。Ｙ６は酸素原子、硫黄原子、置換又は無置換の窒素原子を表す。Ｑ６は５員環又は６員環を形成するのに必要な原子群を表す。Ｍ６は金属イオンを表す。ｎ６は１以上の整数を表す。Ｌ６は配位子を表し、ｍ６は０以上の整数を表す。式中の各原子間の結合種は単結合、二重結合、三重結合、配位結合のいずれでもよい。
【請求項１３】
一般式（Ｉ）で表される金属錯体材料が、下記一般式（VII）で表される金属錯体材料であることを特徴とする請求項７に記載の有機電界発光素子。
一般式（VII）
【化７】
2005085529.tif 000043
式中、Ｚ７は酸素原子、硫黄原子、−Ｃ（Ｒ７３）Ｒ７４−、又は−ＮＲ７５−を表す。Ｒ７３、Ｒ７４及びＲ７５は水素原子又は置換基を表す。Ｙ７は酸素原子、硫黄原子、置換又は無置換の窒素原子を表す。Ｑ７１は５員環又は６員環を形成するのに必要な原子群を表す。Ｑ７２はヘテロ環を形成するのに必要な原子群を表す。Ｍ７は金属イオンを表す。ｎ７は１以上の整数を表す。Ｌ７は配位子を表し、ｍ７は０以上の整数を表す。式中の各原子間の結合種は単結合、二重結合、三重結合、配位結合のいずれでもよい。
【発明の詳細な説明】
【技術分野】
【０００１】
本発明は、高輝度で発光効率が高く、耐久性に優れる有機電界発光素子（有機ＥＬ素子）に関する。
【背景技術】
【０００２】
有機ＥＬ素子は、発光層もしくは発光層を含む複数の有機層と、有機層を挟んだ対向電極とから構成されている。有機ＥＬ素子は、陰極から注入された電子と陽極から注入された正孔とが有機層において再結合し、生成した励起子からの発光、及び／又は前記励起子からエネルギー移動して生成した他の分子の励起子からの発光を利用した、発光を得るための素子である。
【０００３】
これまで有機ＥＬ素子は、機能を分離した積層構造を用いることにより、輝度及び素子効率が大きく改善され発展してきた。例えば、正孔輸送層と発光兼電子輸送層を積層した二層積層型素子や正孔輸送層と発光層と電子輸送層とを積層した三層積層型素子や、正孔輸送層と発光層と正孔阻止層と電子輸送層とを積層した四層積層型素子がよく用いられる（例えば、非特許文献１参照）。
【０００４】
しかしながら、上記積層構造を用いた場合、各層の材料が互いに異なるため、各層間には界面が存在することになり、保存時又は駆動時に、モルフォロジーの悪化、電荷の蓄積などの理由により、素子の耐久性が低下することが考えられる。実際に現在有機ＥＬ素子の素子寿命は未だ充分なものではない。
【０００５】
この界面に起因する問題の解決法として、混合層を設けることにより実質的に界面を除去する方法がある（例えば、特許文献１参照）。
しかしながら、上記方法では充分に効率の高い素子は得られず、また製造が煩雑であるという問題が残されている。
【特許文献１】特開２００２−３０５０８５号公報
【非特許文献１】サイエンス（Science），267巻，3号，1995年，1332頁
【発明の開示】
【発明が解決しようとする課題】
【０００６】
本発明は、高い発光輝度、発光効率を示し、かつ耐久性にも優れた発光素子を提供することを目的とする。
【課題を解決するための手段】
【０００７】
前記課題は下記の手段により解決される。
〔１〕一対の電極間に有機層を有する有機電界発光素子であって、該有機層が、単一のホスト材料中に他の材料がドープされた少なくとも一つの領域と、該ホスト材料を含む少なくとも一つの発光領域とを含むことを特徴とする有機電界発光素子。
〔２〕有機層が、単一のホスト材料中に正孔輸送材料がドープされた正孔輸送領域と、該ホスト材料を含む少なくとも一つの発光領域とを含むことを特徴とする上記〔１〕に記載の有機電界発光素子。
〔３〕有機層が、単一のホスト材料中に正孔輸送材料がドープされた正孔輸送領域、該ホスト材料中に発光材料がドープされた発光領域、及び電子輸送領域の三領域を含み、該電子輸送領域は、該ホスト材料中に電子輸送材料がドープされた電子輸送領域、又は該ホスト材料のみからなる電子輸送領域であることを特徴とする上記〔１〕又は〔２〕に記載の有機電界発光素子。
〔４〕発光領域が、励起三重項状態から発光する発光材料を含むことを特徴とする上記〔１〕〜〔３〕のいずれかに記載の有機電界発光素子。
〔５〕ホスト材料が正孔と電子の両電荷輸送性であることを特徴とする上記〔１〕〜〔４〕のいずれかに記載の有機電界発光素子。
〔６〕ホスト材料が金属錯体材料であることを特徴とする上記〔１〕〜〔５〕のいずれかに記載の有機電界発光素子。
〔７〕ホスト材料が下記一般式（Ｉ）で表される金属錯体材料であることを特徴とする上記〔１〕〜〔６〕のいずれかに記載の有機電界発光素子。
一般式（Ｉ）
【０００８】
【化１】
2005085529.tif 000002
【０００９】
式中、Ｘ１は、酸素原子、窒素原子、硫黄原子、炭素原子、リン原子を表し、可能な場合は置換基を有していてもよい。Ｙ１は、酸素原子、窒素原子、硫黄原子、炭素原子、リン原子を表し、可能な場合は置換基を有していてもよい。Ｘ１、Ｙ１は、それぞれ、Ｑ1で表される原子群の構成原子と共に、Ｑ１、Ｘ1、Ｙ１、Ｍ１で形成されるキレート環以外の環を形成してもよい。Ｍ１は金属イオンを表す。ｎ１は１以上の整数を表す。Ｌ１は配位子を表し、ｍ１は０以上の整数を表す。Ｑ１は、Ｘ１、Ｙ１、Ｍ１と共にキレート環を形成する原子群を表す。式中の各原子間の結合種は単結合、二重結合、三重結合、配位結合のいずれでもよい。
【００１０】
〔８〕一般式（Ｉ）で表される金属錯体材料が、下記一般式（II）で表される金属錯体材料であることを特徴とする上記〔７〕に記載の有機電界発光素子。
一般式（II）
【００１１】
【化２】
2005085529.tif 000003
【００１２】
式中、Ｘ２は、酸素原子、窒素原子、硫黄原子、炭素原子、リン原子を表し、可能な場合は置換基を有していてもよい。Ｙ２は、酸素原子、窒素原子、硫黄原子、炭素原子、リン原子を表し、可能な場合は置換基を有していてもよい。Ｚ２１、Ｚ２２は炭素原子又は窒素原子を表し、可能な場合は置換基を有してもよい。Ｘ２とＺ２１、Ｙ２とＺ２２及びＺ２１とＺ２２は、それぞれ、Ｚ２１、Ｚ２２、Ｘ２、Ｙ２、Ｍ２で形成されるキレート環以外の環を形成してもよい。Ｍ２は金属イオンを表す。ｎ２は１以上の整数を表す。Ｌ２は配位子を表し、ｍ２は０以上の整数を表す。式中の各原子間の結合種は単結合、二重結合、三重結合、配位結合のいずれでもよい。
【００１３】
〔９〕一般式（Ｉ）で表される金属錯体材料が、下記一般式（III）で表される金属錯体材料であることを特徴とする上記〔７〕に記載の有機電界発光素子。
一般式（III）
【化３】
2005085529.tif 000004
【００１４】
式中、Ｘ３は、酸素原子、窒素原子、硫黄原子、炭素原子、リン原子を表し、可能な場合は置換基を有していてもよい。Ｙ３は、酸素原子、窒素原子、硫黄原子、炭素原子、リン原子を表し、可能な場合は置換基を有していてもよい。Ｚ３１、Ｚ３２及びＺ３３は炭素原子又は窒素原子を表し、可能な場合は置換基を有してもよい。Ｘ３とＺ３１、Ｙ３とＺ３３、Ｚ３１とＺ３２及びＺ３２とＺ３２は、それぞれ、Ｚ３１、Ｚ３２、Ｚ３３、Ｘ３、Ｙ３、Ｍ３で形成されるキレート環以外の環を形成してもよい。Ｍ３は金属イオンを表す。ｎ３は１以上の整数を表す。Ｌ３は配位子を表し、ｍ３は０以上の整数を表す。式中の各原子間の結合種は単結合、二重結合、三重結合、配位結合のいずれでもよい。
【００１５】
〔１０〕一般式（Ｉ）で表される金属錯体材料が、下記一般式（IV）で表される金属錯体材料であることを特徴とする上記〔７〕に記載の有機電界発光素子。
一般式（IV）
【００１６】
【化４】
2005085529.tif 000005
【００１７】
式中、Ｘ４は、酸素原子、窒素原子、硫黄原子、炭素原子を表し、可能な場合は置換基を有していてもよい。Ｙ４は、酸素原子、窒素原子、硫黄原子を表し、可能な場合は置換基を有していてもよい。Ｚ４１、Ｚ４２及びＺ４３は炭素原子又は窒素原子を表し、可能な場合は置換基を有していてもよい。Ｑ４１及びＱ４２は五員環又は六員環を形成するのに必要な原子群を表す。Ｍ４は金属イオンを表す。ｎ４は１以上の整数を表す。Ｌ４は配位子を表し、ｍ４は０以上の整数を表す。式中の各原子間の結合種は単結合、二重結合、三重結合、配位結合のいずれでもよい。
【００１８】
〔１１〕一般式（Ｉ）で表される金属錯体材料が、下記一般式（Ｖ）で表される金属錯体材料であることを特徴とする上記〔７〕に記載の有機電界発光素子。
一般式（Ｖ）
【００１９】
【化５】
2005085529.tif 000006
【００２０】
式中、Ｘ５は、酸素原子、窒素原子、硫黄原子、炭素原子を表し、可能な場合は置換基を有していてもよい。Ｙ５は、酸素原子、窒素原子、硫黄原子を表し、可能な場合は置換基を有していてもよい。Ｚ５１、Ｚ５２及びＺ５３は炭素原子又は窒素原子を表し、可能な場合は置換基を有していてもよい。Ｑ５１及びＱ５２は五員環又は六員環を形成するのに必要な原子群を表す。Ｍ５は金属イオンを表す。ｎ５は１以上の整数を表す。Ｌ５は配位子を表し、ｍ５は０以上の整数を表す。式中の各原子間の結合種は単結合、二重結合、三重結合、配位結合のいずれでもよい。
【００２１】
〔１２〕一般式（Ｉ）で表される金属錯体材料が、下記一般式（VI）で表される金属錯体材料であることを特徴とする上記〔７〕に記載の有機電界発光素子。
一般式（VI）
【００２２】
【化６】
2005085529.tif 000007
【００２３】
式中、Ｒ６１、Ｒ６２は水素原子又は置換基を表す。Ｚ６は酸素原子、硫黄原子、−Ｃ（Ｒ６３）Ｒ６４−、又は−ＮＲ６５−を表す。Ｒ６３、Ｒ６４及びＲ６５は水素原子又は置換基を表す。Ｙ６は酸素原子、硫黄原子、置換又は無置換の窒素原子を表す。Ｑ６は５員環又は６員環を形成するのに必要な原子群を表す。Ｍ６は金属イオンを表す。ｎ６は１以上の整数を表す。Ｌ６は配位子を表し、ｍ６は０以上の整数を表す。式中の各原子間の結合種は単結合、二重結合、三重結合、配位結合のいずれでもよい。
【００２４】
〔１３〕一般式（Ｉ）で表される金属錯体材料が、下記一般式（VII）で表される金属錯体材料であることを特徴とする上記〔７〕に記載の有機電界発光素子。
一般式（VII）
【００２５】
【化７】
2005085529.tif 000008
【００２６】
式中、Ｚ７は酸素原子、硫黄原子、−Ｃ（Ｒ７３）Ｒ７４−、又は−ＮＲ７５−を表す。Ｒ７３、Ｒ７４及びＲ７５は水素原子又は置換基を表す。Ｙ７は酸素原子、硫黄原子、置換又は無置換の窒素原子を表す。Ｑ７１は５員環又は６員環を形成するのに必要な原子群を表す。Ｑ７２はヘテロ環を形成するのに必要な原子群を表す。Ｍ７は金属イオンを表す。ｎ７は１以上の整数を表す。Ｌ７は配位子を表し、ｍ７は０以上の整数を表す。式中の各原子間の結合種は単結合、二重結合、三重結合、配位結合のいずれでもよい。
【発明の効果】
【００２７】
本発明によれば、高い発光輝度、高い外部量子効率を示し、かつ耐久性に優れた発光素子を提供することができる。
【発明を実施するための最良の形態】
【００２８】
以下、本発明の発光素子について詳細に説明する。
本発明の有機ＥＬ素子は、従来の積層型素子においては不可避であった層間に界面が生ずる問題を回避するため、有機層を形成する複数の領域の全領域に単一のホスト材料が含まれることを特徴とする。すなわち、本発明の有機ＥＬ素子の有機層は、単一のホスト材料中に各機能性材料が分散され保持された（ドープされた）複数の領域からなり、さらに必要に応じて該ホスト材料のみからなる領域を有する。
この本発明の有機ＥＬ素子におけるホスト材料とは、有機層の全領域に含有される材料であり、この場合、「全領域に含有される」とは、有機層の任意単位体積中の体積存在比率が４０％以上であることを表す。体積存在比率は５０％以上であることがより好ましく、さらに好ましくは６０％以上である。
このように、有機層の全領域に単一のホスト材料が含ませることで、実質的に有機層から界面をなくすことができるので、素子耐久性を向上させることができる。
【００２９】
ホスト材料は、その機能が限定されることはないが、ホスト材料にドープされる機能性材料（以下、ドープ材料と記す）を分散してホスト材料中に保持する機能、陽極や正孔輸送材料等から正孔を受け取る機能、陰極や電子輸送材料等から電子を受け取る機能、正孔又は電子を輸送する機能、正孔と電子の再結合の場を提供する機能、再結合により生成した励起子のエネルギーを発光材料に移動させる機能、正孔又は電子を発光材料に輸送する機能などを有するものが好ましい。
【００３０】
本発明の有機ＥＬ素子の有機層は全領域に単一のホスト材料を含有するものであるが、ホスト材料中にドープ材料がドープされることである種の機能を担うことのできる機能性領域を複数含むことで、各種機能が互いに分離された複数領域から形成されることが好ましい。機能性領域としては、ホスト材料中に少なくとも一種の正孔輸送材料をドープした正孔輸送領域、少なくとも一種の発光材料をドープした発光領域、少なくとも一種の電子輸送材料をドープした電子輸送領域、少なくとも一種の正孔阻止材料をドープした正孔阻止領域などが挙げられる。他の材料がドープされていないホスト材料のみから構成される領域があってもよく、ホスト材料が有する機能によって、ホスト材料のみからなる電子輸送領域、正孔輸送領域、発光領域などの領域が形成可能である。また、ドープ材料が、それぞれ他の機能を兼ね備えることで、１つの領域が複数の機能を有していてもよい。
【００３１】
上記に示した、同一ホスト材料を用いた複数の機能性領域を有する有機層構成を用いることにより、キャリアの注入移動効率の向上、再結合効率の向上、発光効率の向上など、従来の積層構造に由来する利点を生かしつつ、実質的に有機層から界面をなくすことができるため、高効率素子が得られると同時に、素子耐久性をも飛躍的に向上させることができる。
【００３２】
本発明の単一ホスト材料を用いた複数領域からなる有機層を有する有機ＥＬ素子の場合、ある領域に含有されるドープ材料は、一種でも二種以上の複数種であってもよい。またあるドープ材料が複数の領域にまたがって含有されていてもよいが、領域間の機能を明瞭に分離して従来の積層型素子の利点を充分に発揮させることを考慮すると、一つのドープ材料はある一つの領域にのみ含有されていることがより好ましい。
【００３３】
本発明の単一ホスト材料を用いた複数領域からなる有機層を有する有機ＥＬ素子として好ましくは、有機層が、陽極側から、正孔輸送材料をドープした正孔輸送領域、発光材料をドープした発光領域、電子輸送材料をドープした電子輸送領域の三領域が順に構成された三領域型素子、陽極側から、正孔輸送材料をドープした正孔輸送領域、発光兼電子輸送材料をドープした発光兼電子輸送領域の二領域が順に構成された二領域型素子、陽極側から、正孔輸送材料をドープした正孔輸送領域、発光材料をドープした発光領域、正孔阻止材料をドープした正孔阻止領域、電子輸送材料をドープした電子輸送領域の四領域が順に構成された四領域型素子などが挙げられる。上記三領域型または四領域型素子において、電子輸送領域がホスト材料のみからなる領域であってもよい。
【００３４】
〔ホスト材料〕
本発明におけるホスト材料は、その機能を果たす際に電気化学的に酸化もしくは還元され得るため、電気化学的酸化及び還元に対して非常に安定であるものが好ましい。言い換えれば、酸化種（例えばラジカルカチオン種）及び還元種（例えばラジカルアニオン種）が非常に安定であるものが好ましい。
また、ホスト材料分子において正孔と電子が再結合する場合には、ホスト材料分子の励起状態が生成することから、ホスト材料分子の励起状態は分解や熱失活を引き起こさず安定であることが好ましい。このことはすなわち、光に対しても安定なホスト材料が好ましいことをも意味するものである。
さらに、有機ＥＬ素子では駆動時の発熱による膜の破壊や材料の分解が劣化の大きな要因であることから、ホスト材料もまた熱による分解がなく、高温まで安定なアモルファス膜を保持できる材料であることが好ましい。すなわち、ガラス転移温度が１００℃以上であることが好ましく、１３０℃以上であることがより好ましく、１５０℃以上であることが更に好ましい。
【００３５】
以上のようにホスト材料は、光、熱、電気化学的酸化還元に対して極めて安定であるものが好ましく、これらを満足するホスト材料を用いることにより、発光素子の耐久性を極めて大きく向上させることができる。
【００３６】
本発明のホスト材料は、有機層の陽極側から陰極側までの全領域に存在するため、正孔及び電子の両電荷輸送性であることが好ましく、正孔及び電子の両電荷の移動度（電界強度２×１０５Ｖ／ｃｍの時）が１０−５ｃｍ２／Ｖｓ以上であることがより好ましく、両電荷の移動度が１０−４ｃｍ２／Ｖｓ以上であることがさらに好ましい。さらに、正孔と電子の移動度が同程度であることが好ましい。
【００３７】
具体的には、本発明のホスト材料として、８−キノリノール誘導体の金属錯体、ヒドロキシフェニル置換アゾール類の金属錯体、有機金属錯体などに代表される金属錯体類、オキサゾール、イミダゾール、チアゾール、スチリルベンゼン、ジフェニルブタジエン、テトラフェニルブタジエン、ナフタルイミド、ペリレン、ピレン、フルオランテン、オキサジアゾール、ビススチリルアントラセン、ピロロピロール、シクロペンタジエン、シロール、有機ケイ素化合物、有機ホウ素化合物、芳香族ジメチリディン化合物、トリアジン、ピリミジン、ピラジン、ピリダジン、ピリジン、カルバゾール、トリアリールアミン化合物、ペルフッ素置換アリーレン化合物、トリアゾール、フェニレンジアミン、アミノ置換カルコン、フルオレン、ヒドラゾン、スチルベン、ポルフィリン系化合物、バックミンスターフラーレン誘導体、ナフタレン、ペリレン等の芳香族テトラカルボン酸無水物及びこれらの誘導体等が挙げられる。
なかでも、本発明のホスト材料としては、好ましくは金属錯体材料であり、下記一般式（Ｉ）で表される金属錯体であることがより好ましい。
一般式（Ｉ）
【００３８】
【化８】
2005085529.tif 000009
【００３９】
式中、Ｘ１は、酸素原子、窒素原子、硫黄原子、炭素原子、リン原子を表し、可能な場合は置換基を有していてもよい。Ｙ１は、酸素原子、窒素原子、硫黄原子、炭素原子、リン原子を表し、可能な場合は置換基を有していてもよい。Ｘ１、Ｙ１は、それぞれ、Ｑ1で表される原子群の構成原子と共に、Ｑ１、Ｘ1、Ｙ１、Ｍ１で形成されるキレート環以外の環を形成してもよい。Ｍ１は金属イオンを表す。ｎ１は１以上の整数を表す。Ｌ１は配位子を表し、ｍ１は０以上の整数を表す。Ｑ１はＸ１、Ｙ１、Ｍ１と共にキレート環を形成する原子群を表す。式中の各原子間の結合種は単結合、二重結合、三重結合、配位結合のいずれでもよい。
【００４０】
一般式（Ｉ）で表される金属錯体について詳細に説明する。
一般式（Ｉ）中、Ｘ１は酸素原子、窒素原子、硫黄原子、炭素原子、リン原子を表し、可能な場合は置換基を有していてもよく、またキレート環以外の環の構成原子となっていてもよい。Ｘ１として好ましくは、酸素原子、窒素原子、硫黄原子であり、より好ましくは窒素原子である。Ｘ１に置換基が置換する場合、置換基としては例えば、アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、置換カルボニル基（好ましくは炭素数１〜２０、より好ましくは炭素数１〜１６、特に好ましくは炭素数１〜１２であり、例えばアセチル、ベンゾイル、メトキシカルボニル、フェニルオキシカルボニル、ジメチルアミノカルボニル、フェニルアミノカルボニル、等が挙げられる。）、置換スルホニル基（好ましくは炭素数１〜２０、より好ましくは炭素数１〜１６、特に好ましくは炭素数１〜１２であり、例えばメシル、トシル等が挙げられる。）、ヘテロ環基（脂肪族ヘテロ環基、芳香族ヘテロ環基がある。好ましくは、酸素原子、硫黄原子、窒素原子のいずれかを含み、好ましくは炭素数１〜５０、より好ましくは炭素数１〜３０、特に好ましくは炭素数２〜１２であり、例えばイミダゾリル、ピリジル、フリル、ピペリジル、モルホリノ、ベンゾオキサゾリル、トリアゾリル基等が挙げられる。）等が挙げられる。これらの置換基は更に下記の置換基群Ａから選択される置換基で置換されてもよい。
【００４１】
Ｙ１は酸素原子、窒素原子、硫黄原子、炭素原子、リン原子を表し、可能な場合は置換基を有していてもよく、またキレート環以外の環の構成原子となっていても良い。Ｙ１として好ましくは酸素原子、窒素原子、硫黄原子、炭素原子であり、より好ましくは酸素原子、窒素原子であり、更に好ましくは酸素原子である。Ｙ１に置換基が置換する場合、置換基としては前記Ｘ１の置換基として挙げたものが適用できる。
【００４２】
Ｘ１、Ｙ１が、Ｑ1で表される原子群の構成原子と共に、Ｑ１、Ｘ1、Ｙ１、Ｍ１で形成されるキレート環以外の環を形成する場合、該キレート環以外の環としてはベンゼン環、ピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環や上記芳香環が全部又は部分的に還元された環等が挙げられる。これらの環はさらに他の環が縮環していてもよく、また置換基を有していてもよい。置換基としては、前記Ｘ１の置換基として挙げたものが適用できる。
【００４３】
Ｑ１はＸ１、Ｍ１、Ｙ１と共に環を形成するのに必要な原子群を表す。Ｑ１、Ｘ１、Ｍ１、Ｙ１からなる環は、好ましくは５員環、６員環である。Ｑ１は置換基を有していてもよく、置換基としては、下記の置換基群Ａが列挙できる。
【００４４】
（置換基群Ａ）
アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、置換カルボニル基（好ましくは炭素数１〜２０、より好ましくは炭素数１〜１６、特に好ましくは炭素数１〜１２であり、例えばアセチル、ベンゾイル、メトキシカルボニル、フェニルオキシカルボニル、ジメチルアミノカルボニル、フェニルアミノカルボニル、等が挙げられる。）、アミノ基（好ましくは炭素数０〜２０、より好ましくは炭素数１〜１６、特に好ましくは炭素数１〜１２であり、例えばジメチルアミノ、メチルカルボニルアミノ、エチルスルフォニルアミノ、ジメチルアミノカルボニルアミノ基、フタルイミド基等が挙げられる。）、スルホニル基（好ましくは炭素数１〜２０、より好ましくは炭素数１〜１６、特に好ましくは炭素数１〜１２であり、例えばメシル、トシル等が挙げられる。）、スルホ基、カルボキシル基、ヘテロ環基（脂肪族ヘテロ環基、芳香族ヘテロ環基がある。好ましくは、酸素原子、硫黄原子、窒素原子のいずれかを含み、好ましくは炭素数１〜５０、より好ましくは炭素数１〜３０、特に好ましくは炭素数２〜１２であり、例えばイミダゾリル、ピリジル、フリル、ピペリジル、モルホリノ、ベンゾオキサゾリル、トリアゾリル基等が挙げられる。）、ヒドロキシ基、アルコキシ基（好ましくは炭素数１〜２０、より好ましくは炭素数１〜１６、特に好ましくは炭素数１〜１２であり、例えばメトキシ基、ベンジルオキシ基等が挙げられる。）、アリールオキシ基（好ましくは炭素数６〜２０、より好ましくは炭素数６〜１６、特に好ましくは炭素数６〜１２であり、例えばフェノキシ基、ナフチルオキシ基等が挙げられる。）、ハロゲン原子（好ましくはフッ素原子、塩素原子、臭素原子、沃素原子が挙げられる。）、チオール基、アルキルチオ基（好ましくは炭素数１〜２０、より好ましくは炭素数１〜１６、特に好ましくは炭素数１〜１２であり、例えばメチルチオ基等が挙げられる。）、アリールチオ基（好ましくは炭素数６〜２０、より好ましくは炭素数６〜１６、特に好ましくは炭素数６〜１２であり、例えばフェニルチオ基等が挙げられる。）、シアノ基、シリル基（好ましくは炭素数０〜４０、より好ましくは炭素数３〜３０、特に好ましくは炭素数３〜１８であり、例えばトリメチルシリル基、トリフェニルシリル基、ｔ−ブチルジフェニルシリル基等が挙げられる。）。これらの置換基は更にこれら置換基群Ａから選択される置換基で置換されてもよい。
【００４５】
Ｍ１は金属イオンを表す。金属イオンとしては特に限定されないが、好ましくは周期律表（長周期型）の第２周期〜第６周期に含まれる金属のイオンであり、より好ましくは二価もしくは三価の金属イオンであり、より好ましくは、Ｂｅ２＋、Ｍｇ２＋、Ａｌ３＋、Ｃｕ２＋、Ｚｎ２＋、Ｇａ３＋、Ｐｄ２＋。Ｉｎ３＋、Ｉｒ３＋、Ｐｔ２＋であり、さらに好ましくは、Ａｌ３＋、Ｚｎ２＋、Ｇａ３＋である。
【００４６】
Ｌ１は単座又は多座の配位子を表す。配位子としては、例えば、ハロゲンイオン（例えばＣｌ−、Ｂｒ−、Ｉ−等が挙げられる。）、パークロレートイオン、アルコキシイオン（好ましくは炭素数１〜２０、より好ましくは１〜１０、さらに好ましくは１〜５であり、例えばメトキシイオン、エトキシイオン、イソプロポキシイオン、アセチルアセトネートイオン等が挙げられる。）、アリールオキシイオン（好ましくは炭素数６〜２０、より好ましくは６〜１２、さらに好ましくは６〜８であり、例えばフェノキシイオン、キノリノールイオン、２−（２−ヒドロキシフェニル）ベンゾアゾールイオン等が挙げられる。）、含窒素ヘテロ環（好ましくは炭素数１〜２０、より好ましくは２〜１０、さらに好ましくは３〜８であり、フェナンスレン、ビピリジル等が挙げられる。）、アシルオキシイオン（好ましくは炭素数１〜２０、より好ましくは２〜１０、さらに好ましくは３〜８であり、アセトキシイオン等が挙げられる。）、シリルオキシイオン（好ましくは炭素数３〜５０、より好ましくは３〜４０、さらに好ましくは３〜２５であり、トリフェニルシリルオキシイオンなどが挙げられる。）、エーテル化合物（好ましくは炭素数２〜２０、特に好ましくは３〜１０、さらに好ましくは３〜８であり、テトラヒドロフラン等が挙げられる。）、ヒドロキシイオン等が挙げられる。より好ましくはアルコキシイオン、シリルオキシイオン、アリールオキシイオンであり、さらに好ましくは、シリルオキシイオン、アリールオキシイオンであり、特に好ましくはアリールオキシイオンである。
【００４７】
ｎ１は１以上の整数を表し、ｍ１は０以上の整数を表す。ｎ１、ｍ１の好ましい範囲は金属イオンにより異なり特に限定されないが、ｎ１は１〜４が好ましく、より好ましくは１〜３であり、特に好ましくは、２、３である。ｍ１は０〜２が好ましく、より好ましくは０、１であり、特に好ましくは０である。ｎ１、ｍ１の数の組み合わせは一般式（Ｉ）で表される金属錯体が中性錯体となる数の組み合わせが好ましい。
【００４８】
一般式（Ｉ）中において、各原子間の結合は全て一本の実線により記されているが、これは該結合が単結合であることを意味するものではなく、各原子間の結合種は限定されない。
【００４９】
一般式（Ｉ）で表される金属錯体は、好ましくは下記一般式（II）で表される金属錯体である。次に一般式（II）で表される金属錯体について説明する。
一般式（II）
【００５０】
【化９】
2005085529.tif 000010
【００５１】
式中、Ｘ２は、酸素原子、窒素原子、硫黄原子、炭素原子、リン原子を表し、可能な場合は置換基を有していてもよい。Ｙ２は、酸素原子、窒素原子、硫黄原子、炭素原子、リン原子を表し、可能な場合は置換基を有していてもよい。Ｚ２１、Ｚ２２は炭素原子又は窒素原子を表し、可能な場合は置換基を有してもよい。Ｘ２とＺ２１、Ｙ２とＺ２２及びＺ２１とＺ２２は、それぞれ、Ｚ２１、Ｚ２２、Ｘ２、Ｙ２、Ｍ２で形成されるキレート環以外の環を形成してもよい。Ｍ２は金属イオンを表す。ｎ２は１以上の整数を表す。Ｌ２は配位子を表し、ｍ２は０以上の整数を表す。式中の各原子間の結合種は単結合、二重結合、三重結合、配位結合のいずれでもよい。
【００５２】
Ｘ２、Ｙ２は一般式（Ｉ）におけるＸ１、Ｙ１と同義であり、また好ましい範囲も同様である。Ｚ２１、Ｚ２２は炭素原子又は窒素原子を表し、可能な場合は置換基を有してもよく、またキレート環以外の環の構成原子となっていてもよい。Ｚ２１、Ｚ２２は炭素原子であることが好ましく、またキレート環以外の環の構成原子にもなっていることがより好ましい。
Ｘ２とＺ２１、Ｙ２とＺ２２及びＺ２１とＺ２２が形成し得るキレート環以外の環としては、ベンゼン環、ピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環や上記芳香環が全部又は部分的に還元された環等が挙げられる。これらの環はさらに縮環されていてもよく、また置換基を有していてもよい。置換基としては、一般式（Ｉ）におけるＱ１の置換基として挙げたものが適用できる。
【００５３】
Ｍ２、ｎ２、Ｌ２、ｍ２はそれぞれＭ１、ｎ１、Ｌ１、ｍ１と同義であり、また好ましい範囲も同様である。
【００５４】
一般式（II）中において、各原子間の結合は全て一本の実線により記されているが、これは該結合が単結合であることを意味するものではなく、各原子間の結合種は限定されない。
【００５５】
一般式（Ｉ）で表される金属錯体材料は、また好ましくは一般式（III）で表される金属錯体材料である。次に一般式（III）で表される金属錯体について説明する。
一般式（III）
【００５６】
【化１０】
2005085529.tif 000011
【００５７】
式中、Ｘ３は、酸素原子、窒素原子、硫黄原子、炭素原子、リン原子を表し、可能な場合は置換基を有していてもよい。Ｙ３は、酸素原子、窒素原子、硫黄原子、炭素原子、リン原子を表し、可能な場合は置換基を有していてもよい。Ｚ３１、Ｚ３２及びＺ３３は炭素原子又は窒素原子を表し、可能な場合は置換基を有してもよい。Ｘ３とＺ３１、Ｙ３とＺ３３、Ｚ３１とＺ３２及びＺ３２とＺ３２は、それぞれ、Ｚ３１、Ｚ３２、Ｚ３３、Ｘ３、Ｙ３、Ｍ３で形成されるキレート環以外の環を形成してもよい。Ｍ３は金属イオンを表す。ｎ３は１以上の整数を表す。Ｌ３は配位子を表し、ｍ３は０以上の整数を表す。式中の各原子間の結合種は単結合、二重結合、三重結合、配位結合のいずれでもよい。
【００５８】
Ｘ３、Ｙ３はＸ１、Ｙ１と同義であり、また好ましい範囲も同様である。Ｚ３１、Ｚ３２、Ｚ３３は炭素原子又は窒素原子を表し、可能な場合は置換基を有してもよく、またキレート環以外の環の構成原子となっていてもよい。Ｚ３１はＸ３と共にキレート環以外の環の構成原子となっていることが好ましい。Ｚ３２及びＺ３３は炭素原子であることが好ましく、またＺ３２とＺ３３を含むキレート環以外の環の構成原子となっていることがより好ましい。
Ｘ３とＺ３１、Ｙ３とＺ３３、Ｚ３１とＺ３２及びＺ３２とＺ３２が形成し得るキレート環以外の環としては、ベンゼン環、ピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環や上記芳香環が全部又は部分的に還元された環等が挙げられる。これらの環はさらに縮環されていてもよく、また置換基を有していてもよい。
【００５９】
Ｍ３、ｎ３、Ｌ３、ｍ３はそれぞれＭ１、ｎ１、Ｌ１、ｍ１と同義であり、また好ましい範囲も同様である。
【００６０】
一般式（III）中において、各原子間の結合は全て一本の実線により記されているが、これは該結合が単結合であることを意味するものではなく、各原子間の結合種は限定されない。
【００６１】
一般式（Ｉ）及び（II）で表される金属錯体は、より好ましくは一般式（IV）で表される金属錯体である。次に一般式（IV）で表される金属錯体について説明する。
一般式（IＶ）
【００６２】
【化１１】
2005085529.tif 000012
【００６３】
式中、Ｘ４は、酸素原子、窒素原子、硫黄原子、炭素原子を表し、可能な場合は置換基を有していてもよい。Ｙ４は、酸素原子、窒素原子、硫黄原子を表し、可能な場合は置換基を有していてもよい。Ｚ４１、Ｚ４２及びＺ４３は炭素原子又は窒素原子を表し、可能な場合は置換基を有していてもよい。Ｑ４１及びＱ４２は五員環又は六員環を形成するのに必要な原子群を表す。Ｍ４は金属イオンを表す。ｎ４は１以上の整数を表す。Ｌ４は配位子を表し、ｍ４は０以上の整数を表す。式中の各原子間の結合種は単結合、二重結合、三重結合、配位結合のいずれでもよい。
【００６４】
Ｘ４は酸素原子、窒素原子、硫黄原子、炭素原子、可能な場合は置換基を有していてもよく、置換基としては一般式（Ｉ）におけるＸ１の置換基として挙げたものが適用できる。Ｘ４として好ましくは、酸素原子、硫黄原子、窒素原子であり、より好ましくは窒素原子である。Ｙ４は、酸素原子、窒素原子、硫黄原子を表し、可能な場合は置換基を有していてもよく、置換基としては一般式（Ｉ）におけるＸ１の置換基として挙げたものが適用できる。Ｙ４として好ましくは酸素原子、硫黄原子、置換又は無置換の窒素原子であり、より好ましくは酸素原子、置換窒素原子であり、さらに好ましくは酸素原子である。Ｚ４１、Ｚ４２及びＺ４３は炭素原子又は窒素原子を表し、可能な場合は置換基を有していてもよい。Ｚ４１、Ｚ４２及びＺ４３として好ましくは炭素原子である。
【００６５】
Ｑ４１はＸ４、Ｚ４３と結合して環を形成するのに必要な原子群を表す。Ｑ４１で形成される環として好ましくは５員環、６員環であり、より好ましくは芳香族５員環、芳香族６員環であり、さらに好ましくは含窒素芳香族へテロ５員環、含窒素芳香族へテロ６員環であり、さらに好ましくは含窒素芳香族へテロ６員環である。
Ｑ４１で形成される環の具体例としては、ベンゼン環、ピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環や上記の芳香環類が全部又は部分的に還元された環等が挙げられ、好ましくはピリジン環、ピリミジン環、ピリダジン環、ピラジン環であり、より好ましくは、ピリジン環、ピラジン環、であり、さらに好ましくはピリジン環である。Ｑ４１で形成される環はさらに他の環と縮合環を形成してもよく、置換基を有していてもよい。置換基としては一般式（Ｉ）のＱ１の置換基として挙げたものが適用できる。
【００６６】
Ｑ４２はＺ４２、Ｚ４３と結合して環を形成するのに必要な原子群を表す。Ｑ４２で形成される環として好ましくは５員環、６員環であり、より好ましくは芳香族５員環、芳香族６員環である。
Ｑ４２で形成される環の具体例としては、ベンゼン環、ピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環や上記の芳香環類が全部又は部分的に還元された環等が挙げられ、好ましくはベンゼン環、ピリジン環、ピラジン環であり、より好ましくは、ベンゼン環、ピリジン環であり、さらに好ましくはベンゼン環である。Ｑ４２で形成される環はさらに他の環と縮合環を形成してもよく、置換基を有していてもよい。置換基としては一般式（Ｉ）のＱ１の置換基として挙げたものが適用できる。
【００６７】
Ｍ４、ｎ４、Ｌ４、ｍ４はそれぞれＭ１、ｎ１、Ｌ１、ｍ１と同義であり、また好ましい範囲も同様である。
【００６８】
一般式（IV）中において、各原子間の結合は全て一本の実線により記されているが、これは該結合が単結合であることを意味するものではなく、各原子間の結合種は限定されない。
【００６９】
一般式（Ｉ）及び（III）で表される金属錯体は、より好ましくは一般式（Ｖ）で表される金属錯体である。次に一般式（Ｖ）で表される金属錯体について説明する。
一般式（Ｖ）
【００７０】
【化１２】
2005085529.tif 000013
【００７１】
式中、Ｘ５は、酸素原子、窒素原子、硫黄原子、炭素原子を表し、可能な場合は置換基を有していてもよい。Ｙ５は、酸素原子、窒素原子、硫黄原子を表し、可能な場合は置換基を有していてもよい。Ｚ５１、Ｚ５２及びＺ５３は炭素原子又は窒素原子を表し、可能な場合は置換基を有していてもよい。Ｑ５１及びＱ５２は五員環又は六員環を形成するのに必要な原子群を表す。Ｍ５は金属イオンを表す。ｎ５は１以上の整数を表す。Ｌ５は配位子を表し、ｍ５は０以上の整数を表す。式中の各原子間の結合種は単結合、二重結合、三重結合、配位結合のいずれでもよい。
【００７２】
Ｘ５は酸素原子、窒素原子、硫黄原子、炭素原子を表し、可能な場合は置換基を有していてもよく、置換基としては一般式（Ｉ）におけるＸ１の置換基として挙げたものが適用できる。Ｘ５として好ましくは窒素原子である。Ｙ５は酸素原子、窒素原子、硫黄原子を表し、可能な場合は置換基を有していてもよく、置換基としては一般式（Ｉ）におけるＸ１の置換基として挙げたものが適用できる。Ｙ５として好ましくは酸素原子、硫黄原子、置換又は無置換の窒素原子であり、より好ましくは酸素原子、置換窒素原子であり、さらに好ましくは酸素原子である。Ｚ５１、Ｚ５２、Ｚ５３は炭素原子又は窒素原子を表す。Ｚ５１、Ｚ５２、Ｚ５３として好ましくは、炭素原子である。
【００７３】
Ｑ５１はＸ５、Ｚ５１と結合して環を形成するのに必要な原子群を表す。Ｑ５１で形成される環として好ましくは５員環、６員環であり、より好ましくは芳香族５員環、芳香族６員環であり、さらに好ましくは含窒素芳香族へテロ５員環、含窒素芳香族へテロ６員環であり、さらに好ましくは含窒素芳香族へテロ６員環である。
Ｑ５１で形成される環の具体例としては、ベンゼン環、ピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環や上記の芳香環類が全部又は部分的に還元された環等が挙げられ、好ましくはピリジン環、ピリミジン環、ピリダジン環、ピラジン環、オキサゾール環、イミダゾール環であり、より好ましくは、ピリジン環、ピラジン環、オキサゾール環、イミダゾール環であり、さらに好ましくはイミダゾール環である。Ｑ５１で形成される環はさらに他の環と縮合環を形成してもよく、置換基を有していてもよい。置換基としては一般式（Ｉ）のＱ１の置換基として挙げたものが適用できる。
【００７４】
Ｍ５、ｎ５、Ｌ５、ｍ５はそれぞれＭ１、ｎ１、Ｌ１、ｍ１と同義であり、また好ましい範囲も同様である。
【００７５】
一般式（Ｖ）中において、各原子間の結合は全て一本の実線により記されているが、これは該結合が単結合であることを意味するものではなく、各原子間の結合種は限定されない。
【００７６】
一般式（Ｉ）、一般式（III）、一般式（Ｖ）で表される金属錯体は、より好ましくは一般式（VI）で表される金属錯体である。次に一般式（VI）で表される金属錯体について説明する。
一般式（VI）
【００７７】
【化１３】
2005085529.tif 000014
【００７８】
式中、Ｒ６１、Ｒ６２は水素原子又は置換基を表す。Ｚ６は酸素原子、硫黄原子、−Ｃ（Ｒ６３）Ｒ６４−、又は−ＮＲ６５−を表す。Ｒ６３、Ｒ６４及びＲ６５は水素原子又は置換基を表す。Ｙ６は酸素原子、硫黄原子、置換又は無置換の窒素原子を表す。Ｑ６は５員環又は６員環を形成するのに必要な原子群を表す。Ｍ６は金属イオンを表す。ｎ６は１以上の整数を表す。Ｌ６は配位子を表し、ｍ６は０以上の整数を表す。式中の各原子間の結合種は単結合、二重結合、三重結合、配位結合のいずれでもよい。
【００７９】
Ｒ６１、Ｒ６２は水素原子又は置換基を表す。置換基としては例えば一般式（Ｉ）のＱ１の置換基として挙げたものが適用できる。Ｒ６１、Ｒ６２は結合して環を形成してもよい。Ｒ６１、Ｒ６２が結合して形成される環としては、シクロアルケン環、ベンゼン環、ヘテロ環（例えばピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環等が挙げられる。）等が挙げられ、これらの環はさらに他の環と縮合していてもよく、またさらに置換基を有していても良い。
【００８０】
Ｒ６１、Ｒ６２としては、水素原子、アルキル基、アリール基、芳香族ヘテロ環基、又は互いに結合して芳香環を形成する基であることが好ましく、より好ましくは水素原子、アルキル基、アリール基、互いに結合して芳香族ヘテロ環基を形成する基であることが好ましく、さらに好ましくは水素原子、アリール基、互いに結合して芳香族ヘテロ環を形成する基である。
【００８１】
Ｚ６は酸素原子、硫黄原子、−Ｃ（Ｒ６３）Ｒ６４−、又は−ＮＲ６５−を表す。Ｒ６３、Ｒ６４は水素原子又は置換基を表し、置換基としては一般式（Ｉ）のＸ１の置換基として挙げたものが適用できる。Ｒ６５は水素原子又は置換基を表し、Ｒ６５の置換基としては例えば、アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、置換カルボニル基（好ましくは炭素数１〜２０、より好ましくは炭素数１〜１６、特に好ましくは炭素数１〜１２であり、例えばアセチル、ベンゾイル、メトキシカルボニル、フェニルオキシカルボニル、ジメチルアミノカルボニル、フェニルアミノカルボニル、等が挙げられる。）、置換スルホニル基（好ましくは炭素数１〜２０、より好ましくは炭素数１〜１６、特に好ましくは炭素数１〜１２であり、例えばメシル、トシル等が挙げられる。）、ヘテロ環基（脂肪族ヘテロ環基、芳香族ヘテロ環基がある。好ましくは、酸素原子、硫黄原子、窒素原子のいずれかを含み、好ましくは炭素数１〜５０、より好ましくは炭素数１〜３０、特に好ましくは炭素数２〜１２であり、例えばイミダゾリル、ピリジル、フリル、ピペリジル、モルホリノ、ベンゾオキサゾリル、トリアゾリル基等が挙げられる。）等が挙げられる。これらの置換基は更に置換されてもよい。Ｒ６５として好ましくは、アルキル基、アリール基、芳香族ヘテロ環基が好ましく、さらに好ましくはアルキル基、アリール基である。
【００８２】
Ｙ６は酸素原子、窒素原子、硫黄原子を表し、可能な場合は置換基を有していてもよく、置換基としては一般式（Ｉ）におけるＸ１の置換基として挙げたものが適用できる。Ｙ６として好ましくは酸素原子、硫黄原子、置換窒素原子であり、より好ましくは酸素原子、置換窒素原子であり、さらに好ましくは酸素原子である。
【００８３】
Ｑ６は５員環又は６員環を形成するのに必要な原子群を表す。Ｑ６を含む環はさらに置換基を有していてもよく、また他の環と縮合環を形成していてもよい。置換基としては一般式（Ｉ）におけるＱ１の置換基として挙げたものが適用できる。
上記Ｑ６を含む環としては、例えばシクロペンテン環、シクロヘキセン環、ベンゼン環、ナフタレン環、アントラセン環、フェナントレン環、ピレン環、ペリレン環、ピリジン環、キノリン環、フラン環、チオフェン環、ピラジン環、ピリミジン環、チアゾール環、ベンゾチアゾール環、ナフトチアゾール環、オキサゾール環、ベンゾオキサゾール環、ナフトオキサゾール環、イソオキサゾール環、イミダゾール環、ベンゾイミダゾール環、ナフトイミダゾール環、イソキノリン環、ピラゾール環、トリアゾール環等が挙げられる。
Ｑ６を含む環は芳香環であることが好ましい。好ましくはベンゼン環、ナフタレン環、アントラセン環、ピリジン環、チオフェン環、ピラジン環、ピリミジン環であり、より好ましくはベンゼン環、ナフタレン環であり、さらに好ましくはベンゼン環である。
【００８４】
Ｍ６、ｎ６、Ｌ６、ｍ６はそれぞれＭ１、ｎ１、Ｌ１、ｍ１と同義であり、また好ましい範囲も同様である。
【００８５】
一般式（VI）中において、各原子間の結合は全て一本の実線により記されているが、これは該結合が単結合であることを意味するものではなく、各原子間の結合種は限定されない。
【００８６】
一般式（Ｉ）、一般式（III）、一般式（Ｖ）、一般式（VI）で表される金属錯体は、より好ましくは一般式（VII）で表される金属錯体である。次に一般式（VII）で表される金属錯体について説明する。
一般式（ＶII）
【００８７】
【化１４】
2005085529.tif 000015
【００８８】
式中、Ｚ７は酸素原子、硫黄原子、−Ｃ（Ｒ７３）Ｒ７４−、又は−ＮＲ７５−を表す。Ｒ７３、Ｒ７４及びＲ７５は水素原子又は置換基を表す。Ｙ７は酸素原子、硫黄原子、置換又は無置換の窒素原子を表す。Ｑ７１は５員環又は６員環を形成するのに必要な原子群を表す。Ｑ７２はヘテロ環を形成するのに必要な原子群を表す。Ｍ７は金属イオンを表す。ｎ７は１以上の整数を表す。Ｌ７は配位子を表し、ｍ７は０以上の整数を表す。式中の各原子間の結合種は単結合、二重結合、三重結合、配位結合のいずれでもよい。
【００８９】
Ｚ７、Ｒ７３、Ｒ７４、Ｒ７５、Ｙ７、Ｍ７、ｎ７、Ｌ７、ｍ７、Ｑ７１はそれぞれ一般式（VI）におけるＺ６、Ｒ６３、Ｒ６４、Ｒ６５、Ｙ６、Ｍ６、ｎ６、Ｌ６、ｍ６、Ｑ６と同義であり、また好ましい範囲も同様である。
【００９０】
Ｑ７２はヘテロ環（脂肪族ヘテロ環及び芳香族ヘテロ環を含む。ヘテロ原子として好ましくは酸素原子、硫黄原子、窒素原子であり、好ましくは炭素数２〜２０、より好ましくは炭素数３〜１５、特に好ましくは炭素数４〜１０であり、例えばピリジン環、ピラジン環、ピリミジン環、ピリダジン環、トリアジン環、ピロール環、チオフェン環、フラン環、オキサゾール環、イソキサゾール環、チアゾール環、イソチアゾール環、イミダゾール環、ピラゾール環、トリアゾール環、オキサジアゾール環、チアジアゾール環、テトラゾール環等が挙げられる。）を形成するに必要な原子群を表す。Ｑ７２で形成されるヘテロ環は置換基を有していてもよく、置換基としては一般式（Ｉ）のＱ１の置換基としてあげたものが適用できる。
【００９１】
一般式（VII）中において、各原子間の結合は全て一本の実線により記されているが、これは該結合が単結合であることを意味するものではなく、各原子間の結合種は限定されない。
【００９２】
本発明のホスト材料の具体例を以下に列挙するが、本発明はこれらに限定されない。
【００９３】
【化１５】
2005085529.tif 000016
【００９４】
【化１６】
2005085529.tif 000017
【００９５】
【化１７】
2005085529.tif 000018
【００９６】
【化１８】
2005085529.tif 000019
【００９７】
【化１９】
2005085529.tif 000020
【００９８】
【化２０】
2005085529.tif 000021
【００９９】
【化２１】
2005085529.tif 000022
【０１００】
【化２２】
2005085529.tif 000023
【０１０１】
【化２３】
2005085529.tif 000024
【０１０２】
【化２４】
2005085529.tif 000025
【０１０３】
【化２５】
2005085529.tif 000026
【０１０４】
【化２６】
2005085529.tif 000027
【０１０５】
【化２７】
2005085529.tif 000028
【０１０６】
【化２８】
2005085529.tif 000029
【０１０７】
【化２９】
2005085529.tif 000030
【０１０８】
【化３０】
2005085529.tif 000031
【０１０９】
【化３１】
2005085529.tif 000032
【０１１０】
〔発光材料〕
本発明の有機ＥＬ素子において、ホスト材料中にドープされる発光材料としては、励起一重項状態から発光する蛍光材料でも、励起三重項状態から発光する燐光材料でもよいが、素子の効率を勘案すると、燐光材料の方が好ましい。
蛍光材料としては特に限定されないが、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ペリレン、ペリノン、オキサジアゾール、アルダジン、ピラリジン、シクロペンタジエン、ビススチリルアントラセン、キナクリドン、ピロロピリジン、チアジアゾロピリジン、スチリルアミン、芳香族ジメチリディン化合物、８−キノリノール誘導体の金属錯体、フェニルピリジン誘導体の金属錯体、有機金属錯体や希土類錯体に代表される各種金属錯体等、ポリチオフェン、ポリフェニレン、ポリフェニレンビニレン等のポリマー化合物、又は上記化合物の誘導体等が挙げられる。
【０１１１】
燐光材料としては特に限定されないが、遷移金属錯体が好ましい。遷移金属錯体の中心金属は特に限定されないが、好ましくはイリジウム、白金、レニウム、又はルテニウムであり、より好ましくはイリジウム又は白金であり、特に好ましくはイリジウムである。遷移金属錯体の中でも、オルトメタル化錯体が非常に好ましい。オルトメタル化錯体（Ｏｒｔｈｏｍｅｔａｌａｔｅｄ  Ｃｏｍｐｌｅｘ）とは、山本明夫著「有機金属  基礎と応用」、１５０頁及び２３２頁、裳華房社（１９８２年）やＨ．Ｙｅｒｓｉｎ著「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄ」、７１〜７７頁及び１３５〜１４６頁、Ｓｐｒｉｎｇｅｒ−Ｖｅｒｌａｇ社（１９８７年）等に記載されている化合物群の総称である。
【０１１２】
上記燐光材料は、２０℃以上における燐光量子収率が７０％以上であるのが好ましく、より好ましくは８０％以上であり、さらに好ましくは８５％以上である。
【０１１３】
上記燐光発光材料としては、例えばＵＳ６３０３２３１Ｂ１、ＵＳ６０９７１４７、ＷＯ００／５７６７６、ＷＯ００／７０６５５、ＷＯ０１／０８２３０、ＷＯ０１／３９２３４Ａ２、ＷＯ０１／４１５１２Ａ１、ＷＯ０２／０２７１４Ａ２、ＷＯ０２／１５６４５Ａ１、特開２００１−２４７８５９号、特願２０００−３３５６１号、特願２００１−１８９５３９号、特願２００１−２４８１６５号、特願２００１−３３６８４号、特願２００１−２３９２８１号、特願２００１−２１９９０９号、ＥＰ１２１１２５７、特開２００２−２２６４９５号、特開２００２−２３４８９４号、特開２００１−２４７８５９号、特開２００１−２９８４７０号、特開２００２−１７３６７４号、特開２００２−２０３６７８号、特開２００２−２０３６７９号等の特許文献や、Ｎａｔｕｒｅ、３９５巻、１５１頁（１９９８年）、Ａｐｐｌｉｅｄ  Ｐｈｙｓｉｃｓ  Ｌｅｔｔｅｒｓ、７５巻、４頁（１９９９年）、Ｐｏｌｙｍｅｒ  Ｐｒｅｐｒｉｎｔｓ、４１巻、７７０頁（２０００年）、Ｊｏｕｎａｌ  ｏｆ  Ａｍｅｒｉｃａｎ  Ｃｈｅｍｉｃａｌ  Ｓｏｃｉｅｔｙ、１２３巻、４３０４頁（２００１年）、Ａｐｐｌｉｅｄ  Ｐｈｙｓｉｃｓ  Ｌｅｔｔｅｒｓ、７９巻、２０８２頁（１９９９年）等の非特許文献に記載されているものが好適に利用できる。
【０１１４】
本発明の有機ＥＬ素子は主に励起三重項状態からの発光を利用するものが好ましい。
【０１１５】
本発明の有機ＥＬ素子における有機層の形成方法は特に限定されないが、蒸着法であることが好ましい。蒸着法としては、抵抗加熱蒸着法が好ましい。
【０１１６】
本発明において単一のホスト材料にドープされる機能材料としては、発光材料の他に、以下の正孔輸送材料、電子輸送材料、正孔阻止材料などが挙げられる。
【０１１７】
正孔輸送材料は、陽極から正孔が注入される機能、正孔を輸送する機能、陰極から注入された電子を障壁する機能のいずれかを有しているものであれば良く、具体例としてはカルバゾール、イミダゾール、トリアゾール、オキサゾール、オキサジアゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン、芳香族ジメチリディン化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機金属錯体、遷移金属錯体、又は上記化合物の誘導体等が挙げられる。
【０１１８】
電子輸送材料は、陰極から電子を注入する機能、電子を輸送する機能、陽極から注入された正孔を障壁する機能（正孔阻止機能）のいずれかを有している材料であれば良い。その具体例としては、例えばトリアゾール、トリアジン、オキサゾール、オキサジアゾール、フルオレノン、アントラキノジメタン、アントロン、ジフェニルキノン、チオピランジオキシド、カルボジイミド、フルオレニリデンメタン、ジスチリルピラジン、シロール、ナフタレンペリレン等の芳香環テトラカルボン酸無水物、フタロシアニン、８−キノリノール誘導体の金属錯体やメタルフタロシアニン、ベンゾオキサゾールやベンゾチアゾールを配位子とする金属錯体に代表される各種金属錯体、又は上記化合物の誘導体等が挙げられる。
【０１１９】
正孔阻止材料は、陽極から注入された正孔を障壁する機能を有する材料であり、その具体例としては、前段落記載の電子輸送材料と同様の材料が挙げられる。
【０１２０】
正孔輸送領域、発光領域、電子輸送領域等の各機能領域は１領域であっても、２領域以上の複数領域から構成されていてもよい。発光領域が複数の場合、それぞれの領域の発光色は同じでも異なっていてもよい。
【０１２１】
各機能領域の大きさは特に限定されるものではないが、その厚みが通常１ｎｍ〜５μｍの範囲のものが好ましく、より好ましくは５ｎｍ〜１μｍであり、更に好ましくは１０ｎｍ〜５００ｎｍである。
【０１２２】
本発明の有機ＥＬ素子においては、銅フタロシアニンを単独で正孔注入材料として用いる場合、該層は有機層の概念に含まれないものとする。
【０１２３】
〔その他の層〕
本発明の有機ＥＬ素子は有機層以外に保護層などを有していても良い。これらの層は、本発明における有機層とは別層であり、有機層と同一のホスト材料が含まれていなくてもよい。
保護層の材料としては水分や酸素等の素子劣化を促進するものが素子内に入る事を抑止する機能を有しているものであれば良い。その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２等の金属酸化物、ＭｇＦ２、ＬｉＦ、ＡｌＦ３、ＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンの共重合体、テトラフルオロエチレンと少なくとも１種のコモノマーを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
保護層の形成方法についても特に限定はなく、例えば真空蒸着法、スパッタリング法、反応性スパッタリング法、ＭＢＥ（分子線エピタキシー）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、インクジェット法、印刷法、転写法、電子写真法を適用できる。
【０１２４】
〔陽極〕
陽極は正孔注入層、有機層等に正孔を供給するものであり、金属、合金、金属酸化物、電気伝導性化合物、又はこれらの混合物等を用いることができ、好ましくは仕事関数が４ｅＶ以上の材料である。具体例としては酸化スズ、酸化亜鉛、酸化インジウム、酸化インジウムスズ（ＩＴＯ）等の導電性金属酸化物、あるいは金、銀、クロム、ニッケル等の金属、さらにこれらの金属と導電性金属酸化物との混合物、又は積層物、ヨウ化銅、硫化銅等の無機導電性物質、ポリアニリン、ポリチオフェン、ポリピロール等の有機導電性材料、及びこれらとＩＴＯとの混合物・積層物等が挙げられ、好ましくは、導電性金属酸化物であり、特に、生産性、高伝導性、透明性等の観点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【０１２５】
陽極は通常、ソーダライムガラス、無アルカリガラス、透明樹脂基板等の上に層形成したものが用いられる。ガラスを用いる場合、その材質については、ガラスからの溶出イオンを少なくするため、無アルカリガラスを用いることが好ましい。また、ソーダライムガラスを用いる場合、シリカ等のバリアコートを施したものを使用することが好ましい。基板の厚みは機械的強度を保つのに充分な厚みであれば特に制限はないが、ガラスを用いる場合には、通常０．２ｍｍ以上、好ましくは０．７ｍｍ以上のものを用いる。
陽極の作製には材料によって種々の方法が用いられるが、例えばＩＴＯの場合、電子ビーム法、スパッタリング法、抵抗加熱蒸着法、イオンプレーティング法、化学反応法（ゾル−ゲル法等）、スプレー法、ディップ法、熱ＣＶＤ法、プラズマＣＶＤ法、ＩＴＯ分散物の塗布等の方法で膜形成される。
陽極は洗浄その他の処理により、素子の駆動電圧を下げ、発光効率を高めることも可能である。例えばＩＴＯの場合、ＵＶ−オゾン処理、プラズマ処理等が効果的である。
【０１２６】
〔陰極〕
陰極は電子注入層、有機層等に電子を供給するものであり、電子注入層、有機層（電子輸送領域、発光領域）等の陰極と隣接する層との密着性やイオン化ポテンシャル、安定性等を考慮して選ばれる。陰極の材料としては金属、合金、金属酸化物、電気伝導性化合物、又はこれらの混合物を用いることができ、具体例としてはアルカリ金属（例えばＬｉ、Ｎａ、Ｋ、Ｃｓ等）又はそのフッ化物、アルカリ土類金属（例えばＭｇ、Ｃａ等）又はそのフッ化物、金、銀、鉛、アルミニウム、ナトリウム−カリウム合金、又はそれらの混合金属、リチウム−アルミニウム合金、又はそれらの混合金属、マグネシウム−銀合金、又はそれらの混合金属、インジウム、イッテルビウム等の希土類金属が挙げられ、好ましくは仕事関数が４ｅＶ以下の材料であり、より好ましくはアルミニウム、リチウム−アルミニウム合金、又はそれらの混合金属、マグネシウム−銀合金、又はそれらの混合金属等である。陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
陰極の作製には電子ビーム法、スパッタリング法、抵抗加熱蒸着法、コーティング法等の方法が用いられ、金属を単体で蒸着することも、二成分以上を同時に蒸着することもできる。さらに、複数の金属を同時に蒸着して合金電極を形成することも可能であり、またあらかじめ調製した合金を蒸着させても良い。
陽極及び陰極のシート抵抗は低い方が好ましく、数百Ω／□以下が好ましい。
【０１２７】
本発明の有機ＥＬ素子は、ディスプレイ、バックライト、電子写真、照明光源、記録光源、露光光源、読み取り光源、標識、看板、インテリア、光通信等に好適に利用できる。
【実施例】
【０１２８】
以下、実施例により本発明をさらに詳細に説明するが、本発明はこれらに限定されるものではない。
【０１２９】
〔比較例１（積層型素子）〕
洗浄したＩＴＯ基板を蒸着装置に入れ、正孔輸送材料ＴＰＤを５０ｎｍ蒸着し、この上にホスト材料例示化合物１５９及び発光材料Ｉｒ（ｐｐｙ）３を１７：１の質量比で３６ｎｍ蒸着し、さらにこの上に電子輸送材料Ａを３６ｎｍ蒸着した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して比較例１の有機ＥＬ素子を作製した。得られた有機ＥＬ素子に、東陽テクニカ製ソースメジャーユニット２４００を用いて、直流定電圧を印加し、発光させ、その輝度をトプコン社の輝度計ＢＭ−８、発光波長とＣＩＥ色度座標を浜松ホトニクス社製スペクトルアナライザーＰＭＡ−１１を用いて測定した。その結果、ＣＩＥ色度が（ｘ，ｙ）＝（０.２８，０．６３）、発光ピーク波長が５１５ｎｍの緑色発光が得られ、最高輝度は４２０００ｃｄ／ｍ２、外部量子効率は１６．０％であった。
【０１３０】
【化３２】
2005085529.tif 000033
【０１３１】
〔実施例１（無界面型素子）〕
比較例１と同様に洗浄したＩＴＯ基板上に、ホスト材料例示化合物１５９と正孔輸送材料ＴＰＤを質量比１：１で膜厚５０ｎｍに蒸着し、この上に、ホスト材料例示化合物１５９と発光材料Ｉｒ（ｐｐｙ）３を質量比１７：１で膜厚３６ｎｍに蒸着し、さらにこの上に、ホスト材料例示化合物１５９と電子輸送材料Ａを質量比６：１で膜厚３６ｎｍに蒸着して有機層を作製した。この有機層の任意体積中のホスト材料例示化合物１５９の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例１の有機ＥＬ素子を作製した。得られた有機ＥＬ素子を比較例１と同様に評価したところ、ＣＩＥ色度が（ｘ，ｙ）＝（０.３０，０．６３）、発光ピーク波長が５１４ｎｍの緑色発光が得られ、最高輝度は１６０００ｃｄ／ｍ２、外部量子効率は１０．７％であった。
比較例１と実施例１の有機ＥＬ素子の耐久性を、初期輝度２０００ｃｄ／ｍ２で定電流駆動した場合の輝度半減時間で比較したところ、実施例１の有機ＥＬ素子の方が６倍長寿命であった。
【０１３２】
〔比較例２（積層型素子）〕
ホスト材料例示化合物１５９に代えて、例示化合物２を用いた以外は比較例１と同様にして比較例２の有機ＥＬ素子を作成した。得られた有機ＥＬ素子を比較例１と同様に評価したところ、ＣＩＥ色度が（ｘ，ｙ）＝（０.３０，０．６２）、発光ピーク波長が５１７ｎｍの緑色発光が得られ、最高輝度は５３０００ｃｄ／ｍ２、外部量子効率は２３．１％であった。
【０１３３】
〔実施例２（無界面型素子）〕
比較例１と同様に洗浄したＩＴＯ基板上に、ホスト材料例示化合物２と正孔輸送材料ＴＰＤを質量比１：１で膜厚５０ｎｍに蒸着し、この上に、ホスト材料例示化合物２と発光材料Ｉｒ（ｐｐｙ）３を質量比１７：１で膜厚３６ｎｍに蒸着し、さらにこの上に、ホスト材料例示化合物２と電子輸送材料Ａを質量比６：１で膜厚３６ｎｍに蒸着して有機層を作製した。この有機層の任意体積中のホスト材料例示化合物２の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例２の有機ＥＬ素子を作製した。得られた有機ＥＬ素子を比較例１と同様に評価したところ、ＣＩＥ色度が（ｘ，ｙ）＝（０.２９,０．６２）、発光ピーク波長が５１３ｎｍの緑色発光が得られ、最高輝度は４８０００ｃｄ／ｍ２、外部量子効率は２０．５％であった。
実施例２の有機ＥＬ素子と比較例２の有機ＥＬ素子の耐久性を、初期輝度２０００ｃｄ／ｍ２で定電流駆動した場合の輝度半減時間で比較した。実施例２の有機ＥＬ素子の方が１５倍長寿命であった。
【０１３４】
〔実施例３（無界面型素子）〕
比較例１と同様に洗浄したＩＴＯ基板上に、ホスト材料例示化合物２と正孔輸送材料ＴＰＤを質量比１：１で膜厚５０ｎｍに蒸着し、この上に、ホスト材料例示化合物２と発光材料Ｉｒ（ｐｐｙ）３を質量比１７：１で膜厚３６ｎｍに蒸着し、さらにこの上に例示化合物２を膜厚３６ｎｍに蒸着して有機層を作製した。この有機層の任意体積中の例示化合物２の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例３の有機ＥＬ素子を作製した。得られた有機ＥＬ素子を比較例１と同様に評価したところ、ＣＩＥ色度が（ｘ，ｙ）＝（０.３０，０．６１）、発光ピーク波長が５１５ｎｍの緑色発光が得られ、最高輝度は３１０００ｃｄ／ｍ２、外部量子効率は１７．２％であった。
実施例３の有機ＥＬ素子と比較例２の有機ＥＬ素子の耐久性を、初期輝度２０００ｃｄ／ｍ２で定電流駆動した場合の輝度半減時間で比較した。実施例２の有機ＥＬ素子の方が１８倍長寿命であった。
【０１３５】
〔比較例３（積層型素子）〕
比較例１と同様に洗浄したＩＴＯ基板上に、正孔輸送材料ＮＰＤを膜厚４０ｎｍに蒸着し、この上に、ホスト材料例示化合物１４１と発光材料ルブレンを質量比１０：１で膜厚２０ｎｍに蒸着し、さらにこの上に、電子輸送材料Ａを膜厚４０ｎｍに蒸着して有機層を作製した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して比較例３の有機ＥＬ素子を作製した。得られた有機ＥＬ素子を比較例１と同様に評価したところ、ＣＩＥ色度が（ｘ，ｙ）＝（０.５０，０．４６）、発光ピーク波長が５６７ｎｍの黄色発光が得られ、最高輝度は２６０００ｃｄ／ｍ２、外部量子効率は２．５％であった。
【０１３６】
【化３３】
2005085529.tif 000034
【０１３７】
〔実施例４（無界面型素子）〕
比較例１と同様に洗浄したＩＴＯ基板上に、ホスト材料例示化合物１４１と正孔輸送材料ＮＰＤを質量比１：１で膜厚４０ｎｍに蒸着し、この上に、ホスト材料例示化合物１４１と発光材料ルブレンを質量比１０：１で膜厚２０ｎｍに蒸着し、さらにこの上に、ホスト材料例示化合物１４１と電子輸送材料Ａを６：１の質量比で膜厚４０ｎｍに蒸着して有機層を作製した。この有機層の任意体積中の例示化合物１４１の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例４の有機ＥＬ素子を作製した。得られた有機ＥＬ素子を比較例１と同様に評価したところ、ＣＩＥ色度が（ｘ，ｙ）＝（０.５０，０．４５）、発光ピーク波長が５６５ｎｍの黄色発光が得られ、最高輝度は３２０００ｃｄ／ｍ２、外部量子効率は１．９％であった。
実施例４の有機ＥＬ素子と比較例３の有機ＥＬ素子の耐久性を、初期輝度２０００ｃｄ／ｍ２で定電流駆動した場合の輝度半減時間で比較した。実施例４の有機ＥＬ素子の方が３倍長寿命であった。
【０１３８】
〔実施例５（無界面型素子）〕
比較例１と同様に洗浄したＩＴＯ基板上に、ホスト材料例示化合物１４１と正孔輸送材料ＮＰＤを質量比１：１で膜厚４０ｎｍに蒸着し、この上に、ホスト材料例示化合物１４１と発光材料ルブレンを質量比１０：１で膜厚２０ｎｍに蒸着し、さらにこの上に、例示化合物１４１を膜厚４０ｎｍに蒸着して有機層を作製した。この有機層の任意体積中の例示化合物１４１の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例５の有機ＥＬ素子を作製した。得られた有機ＥＬ素子を比較例１と同様に評価したところ、ＣＩＥ色度が（ｘ，ｙ）＝（０.５１，０．４５）、発光ピーク波長が５６７ｎｍの黄色発光が得られ、最高輝度は３００００ｃｄ／ｍ２、外部量子効率は２．０％であった。
実施例５の有機ＥＬ素子と比較例３の有機ＥＬ素子の耐久性を、初期輝度２０００ｃｄ／ｍ２で定電流駆動した場合の輝度半減時間で比較した。実施例５の有機ＥＬ素子の方が３．５倍長寿命であった。
【０１３９】
〔比較例４（積層型素子）〕
比較例１と同様に洗浄したＩＴＯ基板上に、正孔輸送材料ＴＰＤを５０ｎｍ蒸着し、この上にホスト材料例示化合物１５９及び発光材料Ｉｒ（ｐｐｙ）３を１７：１の質量比で３５ｎｍ蒸着し、この上に正孔阻止材料ＢＡｌｑを１０ｎｍ蒸着し、さらにこの上に電子輸送材料Ａｌｑを３５ｎｍ蒸着した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して比較例４の有機ＥＬ素子を作製した。得られた有機ＥＬ素子を比較例１と同様に評価したところ、ＣＩＥ色度が（ｘ，ｙ）＝（０.２８，０．６３）、発光ピーク波長が５１２ｎｍの緑色発光が得られ、最高輝度は５２０００ｃｄ／ｍ２、外部量子効率は７．４％であった。
【０１４０】
【化３４】
2005085529.tif 000035
【０１４１】
〔実施例６（無界面型素子）〕
比較例１と同様に洗浄したＩＴＯ基板上に、ホスト材料例示化合物１５９と正孔輸送材料ＴＰＤを質量比１：１で膜厚５０ｎｍに蒸着し、この上に、ホスト材料例示化合物１５９と発光材料Ｉｒ（ｐｐｙ）３を質量比１７：１で膜厚３５ｎｍに蒸着し、この上に、ホスト材料例示化合物１５９と正孔阻止材料ＢＡｌｑを質量比１：１で膜厚１０ｎｍに蒸着し、さらにこの上に、ホスト材料例示化合物１５９と電子輸送材料Ａｌｑを質量比６：１で膜厚３５ｎｍに蒸着して有機層を作製した。この有機層の任意体積中のホスト材料例示化合物１５９の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例６の有機ＥＬ素子を作製した。得られた有機ＥＬ素子を比較例１と同様に評価したところ、ＣＩＥ色度が（ｘ，ｙ）＝（０.３１，０．６１）、発光ピーク波長が５１５ｎｍの緑色発光が得られ、最高輝度は５３０００ｃｄ／ｍ２、外部量子効率は７．０％であった。
実施例６の有機ＥＬ素子と比較例４の有機ＥＬ素子の耐久性を、初期輝度２０００ｃｄ／ｍ２で定電流駆動した場合の輝度半減時間で比較した。実施例６の有機ＥＬ素子の方が２倍長寿命であった。
【０１４２】
〔比較例５（積層型素子）〕
ホスト材料例示化合物１５９に代えて、例示化合物１を用いた以外は比較例４と同様にして比較例５の有機ＥＬ素子を作成した。得られた有機ＥＬ素子を比較例１と同様に評価したところ、ＣＩＥ色度が（ｘ，ｙ）＝（０.３０，０．６１）、発光ピーク波長が５１７ｎｍの緑色発光が得られ、最高輝度は６００００ｃｄ／ｍ２、外部量子効率は１４．７％であった。
【０１４３】
〔実施例７（無界面型素子）〕
ホスト材料例示化合物１５９に代えて、例示化合物１を用いた以外は実施例６と同様にして実施例７の有機ＥＬ素子を作成した。得られた有機ＥＬ素子を比較例１と同様に評価したところ、ＣＩＥ色度が（ｘ，ｙ）＝（０.３１，０．６１）、発光ピーク波長が５１４ｎｍの緑色発光が得られ、最高輝度は５５０００ｃｄ／ｍ２、外部量子効率は１２．９％であった。
実施例７の有機ＥＬ素子と比較例５の有機ＥＬ素子の耐久性を、初期輝度２０００ｃｄ／ｍ２で定電流駆動した場合の輝度半減時間で比較した。実施例７の有機ＥＬ素子の方が８．３倍長寿命であった。
【０１４４】
〔比較例６（積層型素子）〕
比較例１と同様に洗浄したＩＴＯ基板上に、正孔輸送材料ＮＰＤを４０ｎｍ蒸着し、この上にホスト材料例示化合物１６４及び発光材料Ｃを１９：１の質量比で２０ｎｍ蒸着し、この上に正孔阻止材料Ｂを１０ｎｍ蒸着し、さらにこの上に電子輸送材料Ａｌｑを４０ｎｍ蒸着した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して比較例６の有機ＥＬ素子を作製した。得られた有機ＥＬ素子を比較例１と同様に評価したところ、ＣＩＥ色度が（ｘ，ｙ）＝（０.１６，０．２８）、発光ピーク波長が４８７ｎｍの青色発光が得られ、最高輝度は２００００ｃｄ／ｍ２、外部量子効率は３．１％であった。
【０１４５】
【化３５】
2005085529.tif 000036
【０１４６】
〔実施例８（無界面型素子）〕
比較例１と同様に洗浄したＩＴＯ基板上に、ホスト材料例示化合物１６４と正孔輸送材料ＮＰＤを質量比３：２で膜厚４０ｎｍに蒸着し、この上に、ホスト材料例示化合物１６４と発光材料Ｃを質量比１９：１で膜厚２０ｎｍに蒸着し、この上に、ホスト材料例示化合物１６４と正孔阻止材料Ｂを質量比１：１で膜厚１０ｎｍに蒸着し、さらにこの上に、ホスト材料例示化合物１６４と電子輸送材料Ａｌｑを質量比１：１で膜厚４０ｎｍに蒸着して有機層を作製した。この有機層の任意体積中のホスト材料例示化合物１６４の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例８の有機ＥＬ素子を作製した。得られた有機ＥＬ素子を比較例１と同様に評価したところ、ＣＩＥ色度が（ｘ，ｙ）＝（０.１７，０．２８）、発光ピーク波長が４８９ｎｍの青色発光が得られ、最高輝度は１７５００ｃｄ／ｍ２、外部量子効率は２．９％であった。
実施例８の有機ＥＬ素子と比較例６の有機ＥＬ素子の耐久性を、初期輝度２０００ｃｄ／ｍ２で定電流駆動した場合の輝度半減時間で比較した。実施例８の有機ＥＬ素子の方が４．３倍長寿命であった。
【０１４７】
〔比較例７（積層型素子）〕
比較例１と同様に洗浄したＩＴＯ基板上に、正孔輸送材料ＮＰＤを６０ｎｍ蒸着し、この上にホスト材料例示化合物１４１及び発光材料ルブレンを１０：１の質量比で４０ｎｍ蒸着して有機層を作製した。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して比較例７の有機ＥＬ素子を作製した。得られた有機ＥＬ素子を比較例１と同様に評価したところ、ＣＩＥ色度が（ｘ，ｙ）＝（０.５２，０．４４）、発光ピーク波長が５６５ｎｍの黄色発光が得られ、最高輝度は９７００ｃｄ／ｍ２、外部量子効率は１．１％であった。
【０１４８】
〔実施例９（無界面型素子）〕
比較例１と同様に洗浄したＩＴＯ基板上に、ホスト材料例示化合物１４１と正孔輸送材料ＮＰＤを質量比１：１で膜厚６０ｎｍに蒸着し、この上に、ホスト材料例示化合物１４１及び発光材料ルブレンを質量比１０：１で膜厚４０ｎｍに蒸着して有機層を作製した。この有機層の任意体積中のホスト材料例示化合物１４１の含有率は５０％以上であった。得られた有機薄膜上にパターニングしたマスク（発光面積が４ｍｍ×５ｍｍとなる）を設置し、フッ化リチウムを３ｎｍ蒸着した後アルミニウムを６０ｎｍ蒸着して実施例９の有機ＥＬ素子を作製した。得られた有機ＥＬ素子を比較例１と同様に評価したところ、ＣＩＥ色度が（ｘ，ｙ）＝（０.５３，０．４３）、発光ピーク波長が５６７ｎｍの黄色発光が得られ、最高輝度は８７００ｃｄ／ｍ２、外部量子効率は０．８７％であった。
実施例９の有機ＥＬ素子と比較例７の有機ＥＬ素子の耐久性を、初期輝度２０００ｃｄ／ｍ２で定電流駆動した場合の輝度半減時間で比較した。実施例９の有機ＥＬ素子の方が１．５倍長寿命であった。
【０１４９】
以上の結果より、本発明の有機ＥＬ素子は、従来の積層型素子と比較して素子の耐久性が飛躍的に向上することがわかった。また、ホスト材料として本発明の金属錯体材料を用いた場合、耐久性向上効果がより顕著に現れ、さらに素子の外部量子効率も高いことがわかった。